(57)【要約】【課題】抵抗値を精密に制御すると同時に、耐久性良好なセラミックヒータを得る。【解決手段】２つのセラミック基体の間に発熱抵抗体を形成し、所望の抵抗値に加工したのち、封止部の熱膨張率と厚み、ボイド率を調整する。【選択図】図１
2005317233.tif 000002
【特許請求の範囲】
【請求項１】
発熱抵抗体をセラミック基体内に内蔵してなるセラミックヒータにおいて、前記セラミック基体が少なくとも２種類の無機材料の積層構造からなることを特徴とするセラミックヒータ。
【請求項２】
前記発熱抵抗体が気密封止された封止部を有することを特徴とする請求項１記載のセラミックヒータ。
【請求項３】
前記発熱抵抗体に接している無機材料のうち少なくともひとつが、ガラスを主成分とすることを特徴とする請求項１または２記載のセラミックヒータ。
【請求項４】
前記ガラスを主成分とする無機材料のボイド率を４０％以下としたことを特徴とする請求項３に記載のセラミックヒータ。
【請求項５】
前記ガラスを主成分とする無機材料を平均１ｍｍ以下の厚みとしたことを特徴とする請求項３に記載のセラミックヒータ
【請求項６】
前記無機材料のそれぞれの熱膨張係数の差を１×１０−５／℃以下としたことを特徴とする請求項１乃至５のいずれかに記載のセラミックヒータ。
【請求項７】
前記セラミック基体が少なくとも３層以上の積層構造からなることを特徴とする請求項１乃至６のいずれかに記載のセラミックヒータ。
【請求項８】
前記無機材料の少なくともひとつが、主にアルミナまたは窒化珪素からなることを特徴とする請求項１乃至７のいずれかに記載のセラミックヒータ。
【請求項９】
前記発熱抵抗体が、主に６ａ族金属または６ａ族化合物からなることを特徴とする請求項１乃至８のいずれかに記載のセラミックヒータ。
【請求項１０】
請求項１乃至９に記載のセラミックヒータを用いたことを特徴とするヘアゴテ。
【請求項１１】
セラミック基体上に塗布したガラスを一旦溶解し、脱気をしてから別のセラミック基体を重ねて封止することを特徴とするセラミックヒータの製造方法。
【発明の詳細な説明】
【技術分野】
【０００１】
本発明は、自動車用の空燃比検知センサ加熱用ヒータや気化器用ヒータ、半田ごて用ヒータなどに使用するセラミックヒータに関するものである。
【背景技術】
【０００２】
従来より、アルミナを主成分とするセラミックス中に、Ｗ、Ｒｅ、Ｍｏ等の高融点金属からなる発熱抵抗体を埋設してなるアルミナセラミックヒータが、一般的に用いられている。
【０００３】
例えば、円柱状のセラミックヒータを製造する場合は、図６に示すようにセラミックロッド３２とセラミックシート３３を用意し、セラミックシート３３の一方面にＷ、Ｒｅ、Ｍｏ等の高融点金属のペーストを印刷して発熱抵抗体４とリード引出部５を形成した後、これらを形成した面が内側となるようにセラミックシート３３を上記セラミックロッド３２の周囲に巻付け、全体を焼成一体化することによりセラミックヒータ３１を得ることができる。
【０００４】
この時、セラミックシート３３上には、発熱抵抗体４に直接リード引出部３５が接続され、該リード引出部３５の末端にスルーホール６が形成され裏面の電極パッド３７と該リード引出部３５がスルーホール３６で接続され、スルーホール３６には、必要に応じて導体ペーストが注入される。
【０００５】
このようにして従来のセラミックヒータ３１は、発熱抵抗体３３をセラミックス部分と同時焼成することにより形成するようにしていた。
【特許文献１】特開２００１-１２６８５２号
【特許文献２】特開２００２-１４６４６５号
【特許文献３】特開平０７−３７６８１号
【特許文献４】特開平０６−２８３２５７号
【発明の開示】
【発明が解決しようとする課題】
【０００６】
しかしながら、このようなセラミックヒータは、発熱抵抗体をセラミック基体内部に形成するため、抵抗値の調整が難しく、抵抗ばらつきを小さくすることが難しかった。
【０００７】
これに対し、発熱抵抗体をセラミック基体の表面に形成すれば、発熱抵抗体の抵抗値をトリミング等の手法で調整することが可能であったが、発熱抵抗体を表面に露出させると、耐久性が低下した。
【０００８】
また、発熱抵抗体の表面に封止部を形成して耐久性を調整しようとすると、封止部にクラックが発生して、耐久性良好なセラミックヒータを得ることができないという問題があった。
【課題を解決するための手段】
【０００９】
上記に鑑みて本発明のセラミックヒータは発熱抵抗体をセラミック基体内に内蔵してなるセラミックヒータにおいて、前記セラミック基体が少なくとも２種類の無機材料の積層構造からなることを特徴とするものである。
【００１０】
また、前記発熱抵抗体が気密封止された封止部を有することを特徴とするものである。
【００１１】
また、前記発熱抵抗体に接している無機材料のうち少なくともひとつが、ガラスを主成分とすることを特徴とするものである。
【００１２】
また、前記ガラスを主成分とする無機材料のボイド率を４０％以下としたことを特徴とするものである。
【００１３】
また、前記ガラスを主成分とする無機材料を平均１ｍｍ以下の厚みとしたことを特徴とするものである。
【００１４】
また、前記無機材料のそれぞれの熱膨張係数の差を１×１０−５／℃以下としたことを特徴とするものである。
【００１５】
また、前記セラミック基体が少なくとも３層以上の積層構造からなることを特徴とするものである。
【００１６】
また、前記無機材料の少なくともひとつが、主にアルミナまたは窒化珪素からなることを特徴とするものである。
【００１７】
また、前記発熱抵抗体が、主に６ａ族金属または６ａ族化合物からなることを特徴とするものである。
【００１８】
さらに、セラミック基体上に塗布したガラスを一旦溶解し、脱気をしてから別のセラミック基体を重ねて封止することを特徴とするものである。
【発明の効果】
【００１９】
本発明によれば、セラミック基体の表面に高融点金属粉末を含有する発熱抵抗体を焼き付けした後、該発熱抵抗体の上に別のセラミック基体を重ねて封止することにより、セラミックヒータの発熱抵抗体を焼き付けた後で抵抗値調整した後セラミックヒータを加工することができるようになると同時に、耐久性良好なセラミックヒータを提供できるようになる。
【発明を実施するための最良の形態】
【００２０】
以下本発明のセラミックヒータの実施形態を、図１を用いて説明する。
【００２１】
（ａ）は、本発明のセラミックヒータ１の一実施例を示す斜視図であり、（ｂ）は、そのＸ−Ｘ断面図である。
【００２２】
また、図２は、発熱抵抗体の一例を示す図である。
【００２３】
このセラミックヒータ１は、２つのセラミック基体２とこれらを接合する封止部１０という２つの無機材料からなるセラミック基材５と、該セラミック基材５に内蔵される発熱抵抗体３により構成されている。セラミック基体２と、該セラミック基体２の表面に形成された発熱抵抗体３およびリード引出部４と、その後該発熱抵抗体３およびリード引出部４の上に形成された封止部１０とを有している。セラミック基体２ａには切り欠き１２が形成され、該切り欠き１２にリード引出部４の一部が露出し、該リード引出部４にリード部材９がロウ材により固定されている。
【００２４】
このセラミックヒータ１は、セラミック基体２ａの表面に、高融点金属およびガラスを含有するペーストを塗布した後焼き付け処理することにより発熱抵抗体３およびリード引出部４を形成し、さらにその上に封止部１０となるガラスペーストを塗布し、その上に別のセラミック基体２ｂを重ねて熱処理することにより全体を一体化する。
【００２５】
また、図２に示したような発熱抵抗体３に対して、抵抗値を測定し、必要に応じて発熱抵抗体をトリミングして、抵抗値を所望の範囲に抵抗調整することができる。
【００２６】
このようにすることにより、ひとつの無機材料からなるセラミック基材中に発熱抵抗体を内蔵した図６に示すような従来のセラミックヒータ３１に較べて、抵抗値を精密に制御することが可能となる。
【００２７】
前記封止部１０のガラスとしては、該ガラスのガラス転移点以下の温度における熱膨張率と基体のセラミック基体２との熱膨張率の差を１×１０−５／℃の範囲内とすることが好ましい。ガラスの熱膨張率がこの範囲を越えると、使用中に封止部１０に発生する応力が大きくなり、封止部１０にクラックが発生し易くなる。好ましくは前記熱膨張率の差が０．５×１０−５／℃以内、さらに好ましくは０．２×１０−５／℃以内、理想的には０．１×１０−５／℃以内であることが良い。
【００２８】
また、前記封止部１０に形成するボイド率を４０％以下にすることが好ましい。このボイド率が４０％を越えると使用中の熱サイクルにより封止部１０にクラックが発生し、セラミックヒータ１の耐久性が低下するので好ましくない。封止部１０とその上に重ねるセラミック基体２の平坦度のずれにより接合時に、ボイド１１が生成しやすくなる。
【００２９】
さらに好ましくは、ボイド率を３０％以下にする方が良い。
【００３０】
このボイド率は、図３に示すようにセラミックヒータ１の断面を研磨し、その表面に露出した封止部１０の面積Ｓｇに対するボイド１１部分の面積Ｓｂの比率を計算することにより求めることができる。面積Ｓｇ、Ｓｂの測定については、電子顕微鏡写真（ＳＥＭ）による像を画像解析することにより簡便に測定することも可能である。
【００３１】
また、前記封止部１０の平均厚みは１ｍｍ以下とすることが好ましい。前記封止部１０の厚みが１ｍｍを越えると、セラミックヒータ１を急速昇温させた場合に、封止部１０にクラックが発生するので好ましくない。
【００３２】
また、封止部１０の厚みが５μｍ未満では、発熱抵抗体３の周囲に形成される段差をガラスが充分埋めることができず、ボイド１１が多発して、セラミックヒータ１の耐久性が低下する場合がある。
【００３３】
また、この封止部１０の形成においては、セラミック基体上に塗布したガラスを一旦溶解し、脱気をしてから別のセラミック基体２ｂを重ねて封止すれば、封止部１０に発生するボイド１１の生成を抑制することができる。
【００３４】
また、セラミック基体２の材質としては、アルミナ、ムライト等の酸化物セラミックスとすることが好ましいが、窒化硅素、窒化アルミニウム、炭化珪素等の非酸化物セラミックスを用いても構わない。非酸化物セラミックスを用いる場合は、酸化雰囲気中で熱処理し、セラミック基体２の表面に酸化層を形成すると発熱抵抗体３、リード引出部４や封止部１０との濡れが良くなり、セラミックヒータ１の耐久性が向上する。
【００３５】
また、セラミック基体２ａ、２ｂの表面の平坦度は、２００μｍ以下とする事が好ましい。さらに好ましくは、１００μｍ以下、理想的には３０μｍ以下とすることがよい。これが２００μｍを越えると、封止部１０に図３に示すようなボイド１１が発生しやすくなり、セラミックヒータ１の耐久性が低下するので好ましくない。
【００３６】
また、酸化物セラミックスの場合、焼結した表面をそのまま使用する方が、焼成時に表面にセラミックス中のガラスが浮き出してくるので、発熱抵抗体３やリード引出部４を形成しやすくなる。
【００３７】
また、発熱抵抗体３に用いる材料としては、Ｗ、Ｍｏ、Ｒｅの単体もしくはこれらの合金、もしくはＴｉＮ、ＷＣ等の金属珪化物、金属炭化物などを使用することも可能である。発熱抵抗体３の材料として、これらのような高融点の素材を用いると、使用中に金属の焼結が進むようなことがないので、耐久性が向上する。
【００３８】
また、図４は、リード部材９のロウ付け部の一例を示す拡大図である。
【００３９】
図４に示すように電極パッド４の周辺部をセラミック基体２の間に挟み込むようにすれば、電極パッド４の接合強度を向上させることができる。電極パッド４の表面には、一次メッキ層７ａを形成する。これによりリード部材９のロウ付けの際のロウ材８の流れ性を良好にすることが可能となる。この時、リード部材９を固定するロウ材８のロウ付け温度を１０００℃以下に設定すれば、ロウ付け後の残留応力を低減できるので良い。
【００４０】
また、湿度が高い雰囲気中でセラミックヒータ１を使用する場合、Ａｕ系、Ｃｕ系のロウ材を用いた方が、マイグレーションが発生し難くなるので好ましい。ロウ材８としては、Ａｕ、Ｃｕ、Ａｕ−Ｃｕ、Ａｕ−Ｎｉ、Ａｇ、Ａｇ−Ｃｕ系の物が使用される。Ａｕ−Ｃｕロウとしては、Ａｕ含有量が２５〜９５重量％としＡｕ−Ｎｉロウとしては、Ａｕ含有量が５０〜９５重量％の成分量の物が使われる。Ａｇ−Ｃｕロウとしては、Ａｇ含有量を６０〜９０重量％、さらに好ましくは７０〜７５重量％とすると、共晶点の組成となりロウ付け時の昇温、降温時の異種組成の合金の生成を防止出来るために、ロウ付け後の残留応力を低減できるので良い。
【００４１】
また、湿度が高い雰囲気中で使用する場合、Ａｕ系、Ｃｕ系のロウ材８を用いた方が、マイグレーションが発生しにくくなるので好ましい。
【００４２】
また、ロウ材８の表面には、高温耐久性向上及び腐食からロウ材８を保護するために通常Ｎｉからなる２次メッキ層７ｂを形成することが好ましい。
【００４３】
また、耐久性向上のためには、２次メッキ層７ｂを構成する結晶の粒径を５μｍ以下にすることが効果的である。この粒径が５μｍより大きいと、２次メッキ層７ｂの強度が弱く脆いために高温放置環境下ではクラックの発生が確認される。
【００４４】
また、理由は定かでないが２次メッキ層７ｂをなす結晶の粒径が小さい方がメッキの詰まりも良いためにミクロ的な欠陥を防止出来る物と考えられる。この２次メッキ層７ｂは、硼素系の無電解Ｎｉメッキを用いた。
【００４５】
また、無電解メッキの種類は硼素系の無電解メッキの他にリン系の無電解メッキ層被覆する事も可能であるが、高温環境下で使用される可能性があるときは、通常硼素系無電解Ｎｉメッキを施すのが一般的である。２次メッキ後の熱処理温度を変量させる事で、２次メッキ層７ｂの粒径をコントロールする事が出来る。
【００４６】
次にリード部材９の材質としては、耐熱性良好なＮｉ系やＦｅ−Ｎｉ系合金等を使用することが好ましい。発熱抵抗体４からの熱伝達により、使用中にリード部材９の温度が上昇し、劣化する可能性があるからである。
【００４７】
中でも、リード部材９の材質としてＮｉやＦｅ−Ｎｉ合金を使用する場合、その平均結晶粒径を４００μｍ以下とすることが好ましい。前記平均粒径が４００μｍを越えると、使用時の振動および熱サイクルにより、ロウ付け部近傍のリード部材９が疲労し、クラックが発生するので好ましくない。他の材質についても、例えばリード部材９の粒径がリード部材９の厚みより大きくなると、ロウ材８とリード部材９の境界付近の粒界に応力が集中して、クラックが発生するので好ましくない。
【００４８】
なお、ロウ付けの際の熱処理は、試料間のバラツキを小さくするためには、ロウ材８の融点より十分余裕をとった高めの温度で熱処理する必要があるが、リード部材９の平均結晶粒径を４００μｍ以下と小さくするためには、ロウ付けの際の温度をできるだけ下げ、処理時間を短くすればよい。
【００４９】
また、セラミックヒータ１の材質としてアルミナを用いる場合は、Ａｌ２Ｏ３８８〜９５重量％、ＳｉＯ２２〜７重量％、ＣａＯ０．５〜３重量％、ＭｇＯ０．５〜３重量％、ＺｒＯ２１〜３重量％からなるアルミナを使用することが好ましい。ここで、セラミックスとしてアルミナの例を示したが、本発明で示したことは、アルミナ質セラミックスに限定されることではなく、窒化珪素質セラミックス、窒化アルミニウム質セラミックス、炭化珪素質セラミックス等、また、セラミックヒータ１のみならず、Ａｕ系のロウ付けを実施する全てのものに当てはまる現象である。
【００５０】
また、図５は、本発明のセラミックヒータ１を用いたヘアアイロンの一例を示す斜視図である。このヘアアイロンは、先端のアーム２２の間に髪毛を挿入し、取手２１を掴むことにより、髪毛を加熱しながら加圧して髪毛を加工する。アーム２２の内部には、セラミックヒータ２６が挿入されており、髪毛と直接触れる部分には、ステンレス等の金属板２３が設置されている。
【００５１】
また、アーム２２の外側には火傷防止のために耐熱プラスチック製のカバーを装着した構造となっている。
【実施例】
【００５２】
実施例１
Ａｌ２Ｏ３を主成分とし、ＳｉＯ２、ＣａＯ、ＭｇＯ、ＺｒＯ２を合計１０重量％以内になるように調整したセラミックシートを準備し、所定の寸法になるように切断およびスナップ加工した後、１６００℃の酸化雰囲気中でセラミック基体２を焼成した。この表面に、Ｗとガラスを混合したペーストからなる発熱抵抗体３とリード引出部４をプリントし、１２００℃の還元雰囲気中で焼き付けた。
【００５３】
その後、発熱抵抗体をレーザートリミングにより抵抗が中心値１０Ωに対し０．１Ω以内に入るように加工した。そして、スナップラインに沿ってセラミック基体２を各々分割した。
【００５４】
その後さらに、発熱抵抗体３およびリード引出部４の上に封止部１０となるガラスペーストを塗布し、１２００℃の還元雰囲気中で再度熱処理し、封止部１０中のボイド１１を除去した後、別のセラミック基体２を重ねて１２００℃で熱処理し、セラミック基体２同士を封止部１０により一体化して、幅１０ｍｍ、厚み１．６ｍｍ、長さ１００ｍｍのセラミックヒータ１を得た。
【００５５】
比較例として、Ａｌ２Ｏ３を主成分とし、ＳｉＯ２、ＣａＯ、ＭｇＯ、ＺｒＯ２を合計１０重量％以内になるように調整したセラミックグリーンシート３を準備し、この表面に、Ｗ−Ｒｅからなる発熱抵抗体４とＷからなるリード引出部５をプリントした。
【００５６】
また、裏面には電極パッド７をプリントした。発熱抵抗体４は、抵抗値１０Ωとなるように発熱長さ５ｍｍで４往復のパターンとなるように作製した。
【００５７】
そして、Ｗからなるリード引出部３５の末端には、スルーホール３６を形成し、ここにペーストを注入する事により電極パッド３７とリード引出部３５間の導通をとった。スルーホール３６の位置は、ロウ付けを実施した場合にロウ付け部３８の内側に入るように形成した。こうして準備したセラミックグリーンシート３３をセラミックロッド３２の周囲に密着し、１５００〜１６００℃で焼成することにより、セラミックヒータ３１とした。
【００５８】
このようにして作製したセラミックヒータ１、３１の抵抗値を各１００個測定し、ばらつきを比較した。
【００５９】
また、８００℃×１０００時間の連続通電耐久試験を実施した。
【００６０】
結果を表１に示した。
【表１】
2005317233.tif 000003
【００６１】
表１から判るように、本発明のセラミックヒータ１は、抵抗値ばらつきが±１％以内、σが０．０７７Ωとなったのに対し、比較例の従来のセラミックヒータ３１は、抵抗値ばらつきが±３．５％、σが０．５８Ωとなり、本発明のセラミックヒータ１は、抵抗値ばらつきを小さくすることができることが判った。
【００６２】
また、８００℃連続通電耐久試験は、抵抗変化が１％以下で、両者とも良好な耐久性を示した。
【００６３】
実施例２
ここでは、封止部１０のボイド率と耐久性の関係を調べた。
【００６４】
Ａｌ２Ｏ３を主成分とし、ＳｉＯ２、ＣａＯ、ＭｇＯ、ＺｒＯ２を合計１０重量％以内になるように調整したセラミックシートを準備し、所定の寸法になるように切断およびスナップ加工した後、１６００℃の酸化雰囲気中でセラミック基体２を焼成した。この表面に、Ｗとガラスを混合したペーストからなる発熱抵抗体３とリード引出部４をプリントし、１２００℃の還元雰囲気中で焼き付けた。そして、スナップラインに沿ってセラミック基体２を各々分割した。
【００６５】
その後さらに、発熱抵抗体３およびリード引出部４の上に封止部１０となるガラスペーストを塗布し、１２００℃の還元雰囲気中で再度熱処理し、封止部１０中のボイド１１を除去した後、別のセラミック基体２を重ねて１２００℃で熱処理し、セラミック基体２同士を封止部１０により一体化して、幅１０ｍｍ、厚み１．６ｍｍ、長さ１００ｍｍのセラミックヒータ１を得た。
【００６６】
この時、封止部１０とこれに重ねるセラミック基体２の平坦度を調整し、また、接合前に調整する封止部１０のボイド抜きのための熱処理条件を調整し、各ロット１５本のサンプルを作製し、各ロット３本について、封止部１０のボイド率を測定し、各ロット１０本を７００℃まで加熱し、７００℃から４０℃以下への冷却速度を６０秒以下とする冷却試験を１００サイクル実施し、封止部１０へのクラックの発生の有無を調べた。
【００６７】
これらの結果を、表２に示した。
【表２】
2005317233.tif 000004
【００６８】
表２から判るように、ボイド率が４０％以下であるＮｏ．１〜６は、クラックの発生数が１個以下で良好な耐久性を示した。さらに、ボイド率が３０％以下のＮｏ．１〜５は、クラックの発生はゼロであった。
【００６９】
実施例３
Ａｌ２Ｏ３を主成分とし、ＳｉＯ２、ＣａＯ、ＭｇＯ、ＺｒＯ２を合計１０重量％以内になるように調整したセラミックシートを準備し、所定の寸法になるように切断およびスナップ加工した後、１６００℃の酸化雰囲気中でセラミック基体２を焼成した。この表面に、Ｗとガラスを混合したペーストからなる発熱抵抗体３とリード引出部４をプリントし、１２００℃の還元雰囲気中で焼き付けた。そして、スナップラインに沿ってセラミック基体２を各々分割した。
【００７０】
その後さらに、発熱抵抗体３およびリード引出部４の上に封止部１０となるガラスペーストを塗布し、１２００℃の還元雰囲気中で再度熱処理し、封止部１０中のボイド１１を除去した後、別のセラミック基体２を重ねて１２００℃で熱処理し、セラミック基体２同士を封止部１０により一体化して、幅１０ｍｍ、厚み１．６ｍｍ、長さ１００ｍｍのセラミックヒータ１を得た。
【００７１】
この時、前記封止部１０に用いるガラスの熱膨張率を、４０〜５００℃のアルミナの熱膨張率７．３×１０−７／℃に対し、これらの差が０．０５〜１．２×１０−５／℃となるように変更したガラスを用いて各ロット２０本のサンプルを準備した。
【００７２】
このようにして得たセラミックヒータ１を、７００℃まで４５秒で昇温させ、２分間の空冷により４０℃以下に冷却するサイクルを３０００サイクル施し、封止部１０へのクラックの発生の有無を調べた。
【００７３】
結果を、表３に示した。
【表３】
2005317233.tif 000005
【００７４】
表３から判るように、封止部１０に使用するガラスの熱膨張率とアルミナからなるセラミック基体２の熱膨張率の差が１．２×１０−５／℃であったＮｏ．１には、１００サイクル程度で全数封止部１０にクラックが発生した。これに対し前記熱膨張率の差を１．０×１０−５／℃としたＮｏ．２〜６はクラックの発生数が６個以下で、良好な耐久性を示した。前記熱膨張率の差を０．１×１０−５／℃以下としたＮｏ．５，６は、クラックが全く発生しなかった。前記熱膨張率の差を０．２×１０−５／℃としたＮｏ．４は１個クラックが発生し、前記熱膨張率の差を０．５×１０−５／℃としたＮｏ．３は、クラックが３個発生した。
【００７５】
実施例４
ここでは、封止部１０の厚みを調整して、冷却の熱衝撃に対する影響を調査した。ボイド率については、２０〜２２％に調整した。
【００７６】
封止部１０のガラスの平均厚みを、ガラスのプリント回数の調整により３〜１２００μｍとなるように調整してサンプルを各ロット１５個筒作製した。封止部１０の厚みが３００μｍ以上のものについては、セラミック基体２の表面に厚み調整用の突起を各３点準備し、それぞれ封止部１０の厚みが所望の厚みとなるように調整した。
【００７７】
これら結果を、表３に示した。
【表４】
2005317233.tif 000006
【００７８】
表４から判るように、封止部１０の厚みを１２００μｍとしたＮｏ．８には、全数クラックが発生した。
【００７９】
また、封止部１０の厚みを３μｍとしたＮｏ．１は、ボイドが４０％を越えてしまったので、評価しなかった。
【００８０】
これに対し、封止部１０の厚みを５〜１０００としたＮｏ．２〜７は、クラックの発生数が１本以下で良好な特性を示した。
【００８１】
さらに、封止部１０の厚みを５〜５００μｍにしたＮｏ．２〜６は、全くクラックが発生しなかった。
【図面の簡単な説明】
【００８２】
【図１】（ａ）は本発明のセラミックヒータの一実施形態を示す斜視図、（ｂ）はそのＸ−Ｘ断面図である。
【図２】本発明のセラミックヒータにおける発熱抵抗体を示す図である。
【図３】本発明のセラミックヒータの封止部の断面図である。
【図４】本発明のセラミックヒータのロウ付け部の断面図である。
【図５】本発明のセラミックヒータを用いたヘアアイロンの一例を示す斜視図である。
【図６】（ａ）は、従来のセラミックヒータの斜視図であり、（ｂ）はその展開斜視図である。
【符号の説明】
【００８３】
１：セラミックヒータ
２：セラミック基体
３：発熱抵抗体
４：リード引出部
７：メッキ
８：ロウ材
９：リード部材
１０：封止部
１１：ボイド
１２：切り欠き
【図１】
2005317233.tif 000007
【図２】
2005317233.tif 000008
【図３】
2005317233.tif 000009
【図４】
2005317233.tif 000010
【図５】
2005317233.tif 000011
【図６】
2005317233.tif 000012